(57)【要約】【課題】高温保存特性の低下が抑制された非水系二次電池を安定的に提供する。【解決手段】本発明により、正極活物質層を有する正極と、負極と、非水電解質と、を備える非水系二次電池が提供される。上記正極活物質層は、正極活物質と、Ｌｉ３ＰＯ４と、を含む。上記Ｌｉ３ＰＯ４は、Ｓｉ，Ｎａ，Ｋ，Ｃｌ，Ｆｅ，Ｃｕ，Ｚｎ，Ｃｒ，Ａｌ，Ｍｇ，ＣａおよびＳｂのなかから選択される１種以上の不純物を含み、上記不純物の合計濃度が、３．５ｐｐｍ以上４００ｐｐｍ以下である。上記Ｌｉ３ＰＯ４を除く上記正極活物質層の固形分量の全体を１００質量部としたときに、上記Ｌｉ３ＰＯ４の含有割合が０．８８質量部以上８．８質量部以下である。【選択図】図１
2019040684.tif 000002
【特許請求の範囲】
【請求項１】
正極活物質層を有する正極と、負極と、非水電解質と、を備え、
前記正極活物質層は、正極活物質と、Ｌｉ３ＰＯ４と、を含み、
前記Ｌｉ３ＰＯ４は、Ｓｉ，Ｎａ，Ｋ，Ｃｌ，Ｆｅ，Ｃｕ，Ｚｎ，Ｃｒ，Ａｌ，Ｍｇ，ＣａおよびＳｂのなかから選択される１種以上の不純物を含み、前記不純物の合計濃度が、３．５ｐｐｍ以上４００ｐｐｍ以下であり、
前記Ｌｉ３ＰＯ４を除く前記正極活物質層の固形分量の全体を１００質量部としたときに、前記Ｌｉ３ＰＯ４の含有割合が０．８８質量部以上８．８質量部以下である、
非水系二次電池。
【発明の詳細な説明】
【技術分野】
【０００１】
本発明は、非水系二次電池に関する。
【背景技術】
【０００２】
非水系二次電池では、電池性能の向上等を目的として、電池内に無機リン酸塩を含ませることがある。例えば特許文献１には、所謂５Ｖ級の正極に、所定量のリン酸三リチウム（Ｌｉ３ＰＯ４）を含んだ電池が開示されている。このような電池の正極は、例えば、正極活物質とＬｉ３ＰＯ４と結着剤とを適当な溶媒中で混練してなる正極ペーストを、正極集電体に塗工し乾燥することによって作製される。特許文献１によれば、正極にＬｉ３ＰＯ４を含むことで、正極活物質からの遷移金属の溶出が抑制され、電池の耐久性が向上し得る。
【先行技術文献】
【特許文献】
【０００３】
【特許文献１】特開２０１４−１０３０９８号公報
【発明の概要】
【発明が解決しようとする課題】
【０００４】
しかしながら、本発明者らの検討によれば、Ｌｉ３ＰＯ４の含有割合が同じであっても、正極作製時に正極ペーストの塗工性や取扱性が低下して、正極の作製が困難になることがあった。また、電池の耐久性にバラつきが生じることもあった。一例として、高温環境下（典型的には５０℃以上）で所定の期間電池を保存した後に、電池抵抗が増大することがあった。
【０００５】
本発明は、かかる点に鑑みてなされたものであり、その目的は、高温保存特性の低下が抑制された非水系二次電池を安定的に提供することにある。
【課題を解決するための手段】
【０００６】
本発明者らが鋭意検討を重ねたところ、新たに、正極中のＬｉ３ＰＯ４に含まれる不純物の濃度が、正極ペーストの保存安定性や、電池の高温保存特性に大きく影響していることが判明した。本発明者らは、かかる知見に基づいて更なる鋭意検討を重ね、本発明を完成するに至った。
【０００７】
本発明により、正極活物質層を有する正極と、負極と、非水電解質と、を備える非水系二次電池が提供される。上記正極活物質層は、正極活物質と、Ｌｉ３ＰＯ４と、を含む。上記Ｌｉ３ＰＯ４は、Ｓｉ，Ｎａ，Ｋ，Ｃｌ，Ｆｅ，Ｃｕ，Ｚｎ，Ｃｒ，Ａｌ，Ｍｇ，ＣａおよびＳｂのなかから選択される１種以上の不純物を含み、上記不純物の合計濃度が、３．５ｐｐｍ以上４００ｐｐｍ以下である。上記Ｌｉ３ＰＯ４を除く上記正極活物質層の固形分量の全体を１００質量部としたときに、上記Ｌｉ３ＰＯ４の含有割合が０．８８質量部以上８．８質量部以下である。
【０００８】
Ｌｉ３ＰＯ４が上記不純物の合計濃度を満たすことにより、正極ペーストの保存安定性を確保することができる。このことにより、正極ペーストの調製から時間が経過した後でも、正極を安定的に製造することができる。また、正極中のＬｉ３ＰＯ４が上記不純物の合計濃度を満たす非水系二次電池では、高温保存特性の低下を抑制することができる。さらに、正極活物質層中のＬｉ３ＰＯ４の含有割合を上記範囲とすることで、Ｌｉ３ＰＯ４の添加の効果を好適に発揮することができる。
【０００９】
なお、本明細書において「不純物」とは、Ｓｉ，Ｎａ，Ｋ，Ｃｌ，Ｆｅ，Ｃｕ，Ｚｎ，Ｃｒ，Ａｌ，Ｍｇ，Ｃａ，Ｓｂの元素成分をいう。
また、本明細書において「不純物の合計濃度」とは、Ｌｉ３ＰＯ４の全量（質量）に占める、不純物の含有量（質量）の合計をいう。単位は、ｐｐｍ（質量／質量）である。
上記元素のうち、アルカリ金属元素（Ｎａ，Ｋ）の各含有量については、原子吸光法(ＡＡＳ：Atomic Absorption Spectrometry)で測定することができる。また、Ｓｉ，Ｆｅ，Ｃｕ，Ｚｎ，Ｃｒ，Ａｌ，Ｍｇ，Ｃａ，Ｓｂの各含有量については、ＩＣＰ発光分光分析法（ＩＣＰ−ＡＥＳ：Inductively Coupled Plasma−Atomic Emission Spectrometry）で測定することができる。また、Ｃｌの含有量については、比色法（典型的には吸光光度法）で測定することができる。
【図面の簡単な説明】
【００１０】
【図１】（Ａ）は、正極ペーストの減粘率を比較したグラフであり、（Ｂ）は、電池の高温保存後のＩＶ抵抗増加率を比較したグラフである。
【発明を実施するための形態】
【００１１】
以下、ここで開示される非水系二次電池の好適な実施形態を説明する。なお、本明細書において特に言及している事項以外の事柄であって本発明の実施に必要な事柄は、当該分野における従来技術に基づく当業者の設計事項として把握され得る。本発明は、本明細書に開示されている内容と当該分野における技術常識とに基づいて実施することができる。
なお、本明細書において数値範囲をＡ〜Ｂ（ここでＡ，Ｂは任意の数値）と記載している場合は、Ａ以上Ｂ以下を意味するものとする。
【００１２】
本実施形態の非水系二次電池は、正極と、負極と、非水電解質と、を備える。
以下、各構成要素について順に説明する。
【００１３】
正極は、典型的には、正極集電体と、該正極集電体上に固着された多孔質構造の正極活物質層と、を備えている。正極集電体としては、導電性の良好な金属製のシート、例えばアルミニウム箔が好適である。正極活物質層は、少なくとも、正極活物質とリン酸三リチウム（Ｌｉ３ＰＯ４）とを含み、典型的には、さらに結着剤（バインダ）を含んでいる。
【００１４】
正極活物質は、電荷担体を可逆的に吸蔵及び放出可能な材料であればよい。正極活物質の好適例としては、リチウムニッケル含有複合酸化物、リチウムコバルト含有複合酸化物、リチウムニッケルコバルト含有複合酸化物、リチウムマンガン含有複合酸化物、リチウムニッケルコバルトマンガン含有複合酸化物等の、リチウム遷移金属複合酸化物が挙げられる。高耐久の観点からは、通常使用時の作動電位が金属リチウム基準で４．２Ｖ以下である、所謂、４Ｖ級の正極活物質が好ましい。４Ｖ級の正極活物質の一好適例として、層状構造のリチウムニッケルコバルトマンガン含有複合酸化物が挙げられる。
【００１５】
正極活物質は、典型的には粒子状である。正極活物質の平均粒径（レーザー回折・光散乱法に基づく５０体積％粒径（Ｄ５０粒径）。以下同じ。）は特に限定されないが、典型的には１〜２０μｍ、例えば３〜１０μｍ程度であるとよい。正極活物質の比表面積（窒素ガスを用いた定容量式吸着法により測定した表面積をＢＥＴ法で解析したＢＥＴ比表面積。以下同じ。）は特に限定されないが、典型的には０．１〜５ｍ２／ｇ、例えば０．５〜３ｍ２／ｇであるとよい。
【００１６】
Ｌｉ３ＰＯ４は、所定の濃度で後述の不純物を含んでいる限りにおいて、市販品を使用することもできるし、従来公知の方法で合成することもできる。
Ｌｉ３ＰＯ４は、例えば、（ａ）正極活物質の表面を被覆する；（ｂ）非水電解質の酸化分解（典型的には、該非水電解質に含まれる支持塩の加水分解）を抑制する；（ｃ）フッ素含有支持塩（例えばフッ素含有リチウム塩）の加水分解によって生成されるフッ酸（ＨＦ）を捕捉あるいは消費して、非水電解質の酸性度（ｐＨ）を緩和する；のうち少なくとも１つの作用を奏する。Ｌｉ３ＰＯ４は、かかる作用によって、正極活物質からの金属元素の溶出を抑制し、通常使用時の電池特性、例えば耐久性を向上する効果を奏する。また、過充電時には、電池温度の上昇を抑制して過充電耐性を向上する効果を奏する。
【００１７】
Ｌｉ３ＰＯ４は、ケイ素（Ｓｉ），ナトリウム（Ｎａ），カリウム（Ｋ），塩素（Ｃｌ），鉄（Ｆｅ），銅（Ｃｕ），亜鉛（Ｚｎ），クロム（Ｃｒ），アルミニウム（Ａｌ），マグネシウム（Ｍｇ），カルシウム（Ｃａ），アンチモン（Ｓｂ）のうちの１種または２種以上の元素を不純物として含んでいる。これらの元素は、典型的には、Ｌｉ３ＰＯ４の合成原料である水酸化リチウム（溶媒和された形態（ＬｉＯＨ・Ｈ２Ｏ）であり得る。）やリン酸（Ｈ３ＰＯ４）から、Ｌｉ３ＰＯ４に混入する。このため、本発明者らの知見によれば、例えば試薬を購入したメーカーや、試薬の純度、ロット等によって、Ｌｉ３ＰＯ４中の不純物の量は大きく異なり得る。その結果、後述する試験例にも示す通り、時に正極ペーストの保存安定性が低下したり、電池の高温保存特性が低下したりすることがある。
【００１８】
そこで、ここに開示される技術では、Ｌｉ３ＰＯ４中の不純物の濃度を、３．５ｐｐｍ以上４００ｐｐｍ以下としている。不純物の濃度を所定値以上にすることで、正極ペーストの保存安定性が高められる。すなわち、正極ペーストに粘度変化が生じ難くなり、正極ペーストの調製から時間が経過した後でも、安定的に正極を製造することができる。また、不純物の濃度を所定値以下にすることで、電池の高温保存特性が向上する。すなわち、高温環境下（典型的には５０℃以上、例えば６０〜８０℃の温度環境下）に長期間曝された後にも電池容量の低下が生じ難く、安定した電池容量を得ることができる。
【００１９】
正極ペーストの保存安定性をより良く向上する観点や低コストの観点からは、Ｌｉ３ＰＯ４の不純物の濃度が、概ね１０ｐｐｍ以上、典型的には５０ｐｐｍ以上、例えば１００ｐｐｍ以上であってもよい。また、電池の高温保存特性をより良く向上する観点からは、Ｌｉ３ＰＯ４の不純物の濃度が、概ね３００ｐｐｍ以下であってもよい。
【００２０】
Ｌｉ３ＰＯ４は、典型的には粒子状である。Ｌｉ３ＰＯ４の平均粒径は特に限定されないが、概ね０．１〜３０μｍ、典型的には０．５〜２５μｍ、例えば２〜１０μｍ、好ましくは２〜５μｍ程度である。平均粒径を所定値以上とすることで、正極ペーストの取扱性や保存安定性をより良く向上することができる。平均粒径を所定値以下とすることで、耐久性等の電池特性をより良く向上することができる。Ｌｉ３ＰＯ４の平均粒径は、典型的には正極活物質の平均粒径と同等（±１μｍ程度）か、正極活物質の平均粒径よりも小さいことが好ましい。
【００２１】
Ｌｉ３ＰＯ４の比表面積は特に限定されないが、典型的には０．５〜３０ｍ２／ｇ、例えば０．９〜２１ｍ２／ｇであるとよい。Ｌｉ３ＰＯ４の比表面積は、典型的には正極活物質の比表面積と同等（±１ｍ２／ｇ程度）か、正極活物質の比表面積よりも大きいことが好ましい。これにより、上述したＬｉ３ＰＯ４の添加の効果をより良く発揮することができる。
【００２２】
ここに開示される技術では、Ｌｉ３ＰＯ４を除く正極活物質層の固形分量の全体（例えば、正極活物質と結着剤と導電助剤との合計質量）を１００質量部としたときに、Ｌｉ３ＰＯ４の含有割合が、０．８８質量部以上８．８質量部以下である。本発明者らの先願である特願２０１６−２４４７０３号にも記載される通り、Ｌｉ３ＰＯ４の含有割合が所定値以上であると、上述したＬｉ３ＰＯ４の添加の効果をより良く発揮することができる。例えば、過充電時の電池温度の上昇を顕著に抑制することができる。また、Ｌｉ３ＰＯ４の含有割合が所定値以下であると、正極の抵抗を顕著に低減することができる。また、正極ペーストの保存安定性をより良く向上することができる。
【００２３】
Ｌｉ３ＰＯ４の添加の効果をより良く発揮する観点からは、Ｌｉ３ＰＯ４を除く正極活物質層の固形分量の全体を１００質量部としたときに、Ｌｉ３ＰＯ４の含有割合が、概ね１質量部以上、例えば２質量部以上であってもよい。また、正極の抵抗をより良く低減する観点や正極ペーストの保存安定性をさらに高める観点からは、Ｌｉ３ＰＯ４を除く正極活物質層の固形分量の全体を１００質量部としたときに、Ｌｉ３ＰＯ４の含有割合が、概ね６質量部以下、例えば５質量部以下であってもよい。
【００２４】
結着剤としては、例えば、ポリフッ化ビニリデン（ＰＶｄＦ）等のハロゲン化ビニル樹脂や、ポリエチレンオキサイド（ＰＥＯ）等のポリアルキレンオキサイドが好適である。
【００２５】
正極には、上記した正極活物質とＬｉ３ＰＯ４と結着剤とに加えて、必要に応じて更なる任意成分を含んでもよい。任意成分の一例としては、例えば、導電助剤、増粘剤、分散剤、ｐＨ調整剤等が挙げられる。導電助剤としては、例えば、カーボンブラック（典型的にはアセチレンブラック）、活性炭、黒鉛、炭素繊維等の炭素材料が好適である。増粘剤としては、例えば、カルボキシメチルセルロース（ＣＭＣ）等のセルロース類が好適である。ｐＨ調整剤としては、例えば、リン酸等の酸性物質が好適である。
【００２６】
負極は、従来と同様でよく特に限定されない。負極は、典型的には、負極集電体と、該負極集電体上に固着された多孔質構造の負極活物質層と、を備えている。負極集電体としては、例えば銅等の金属箔が好適である。負極活物質層は、電荷担体を可逆的に吸蔵及び放出可能な負極活物質を含んでいる。負極活物質の好適例としては、例えば、黒鉛等の炭素材料が挙げられる。負極活物質層は、負極活物質以外の任意成分（例えば結着剤や増粘剤等）をさらに含んでいてもよい。
【００２７】
非水電解質は、従来と同様でよく特に限定されない。非水電解質は、典型的には支持塩と非水溶媒とを含み、室温（２５℃）で液体状態を示す非水電解液である。支持塩は、非水溶媒中で解離して電荷担体を生成する。支持塩としては、典型的にはリチウム塩、例えば、ＬｉＰＦ６、ＬｉＢＦ４等のフッ素含有リチウム塩を好適に用いることができる。上述の通り、フッ素含有リチウム塩を用いる場合、長期使用等によって電池内にフッ酸が発生し、電池容量が低下し易い傾向にある。したがって、フッ素含有リチウム塩を用いる場合、ここに開示される技術の効果がより良く発揮される。
【００２８】
非水溶媒としては、例えば、非フッ素またはフッ素化のカーボネートを好適に用いることができる。カーボネートの一好適例として、エチレンカーボネート（ＥＣ）、プロピレンカーボネート（ＰＣ）、モノフルオロエチレンカーボネート（ＦＥＣ）等の環状カーボネートや、ジメチルカーボネート（ＤＭＣ）、エチルメチルカーボネート（ＥＭＣ）、メチル−２，２，２−トリフルオロエチルカーボネート（ＭＴＦＥＣ）等の鎖状カーボネートが挙げられる。
【００２９】
以上のように、本実施形態では、所定の濃度の不純物を含むＬｉ３ＰＯ４が正極ペーストに添加されている効果によって、正極ペーストの保存安定性が確保されている。このことにより、正極ペーストの調製から時間が経過した後でも、正極を安定的に製造することができる。また、本実施形態の非水系二次電池では、所定の濃度の不純物を含むＬｉ３ＰＯ４が正極に添加されている効果によって、高温保存特性の低下が抑制されている。このことにより、高温保存後においても、安定した電池容量を得ることができる。さらに、本実施形態の非水系二次電池では、Ｌｉ３ＰＯ４の含有割合を上記範囲とすることで、Ｌｉ３ＰＯ４の添加の効果を好適に発揮して、優れた電池特性を実現することができる。
【００３０】
本実施形態の非水系二次電池は、高温環境（典型的には５０℃以上、例えば６０〜８０℃）下に長期間曝された後も、電池抵抗が増大し難い。したがって、本実施形態の非水系二次電池は、高温環境下に曝される使用態様が想定される用途、例えば、プラグインハイブリッド自動車、ハイブリッド自動車、電気自動車等の車両に搭載されるモーター駆動のための動力源として、好ましく用いることができる。
【００３１】
以下、本発明に関する試験例を説明するが、本発明をかかる具体例に示すものに限定することを意図したものではない。
【００３２】
本試験例では、以下の表１に示すように不純物の合計濃度が異なる１０種類のＬｉ３ＰＯ４を用いてそれぞれ正極を作製した。そして、得られた正極を用いてリチウムイオン二次電池を構築し、電池特性を評価した。
【００３３】
＜正極ペーストの調製＞
まず、正極活物質としてのリチウムニッケルコバルトマンガン含有複合酸化物（ＬｉＮｉ１／３Ｃｏ１／３Ｍｎ１／３Ｏ２）と、以下の表１に示す濃度で不純物を含んだリン酸三リチウム（Ｌｉ３ＰＯ４）と、結着剤としてのポリフッ化ビニリデン（ＰＶｄＦ）と、導電助剤としてのアセチレンブラック（ＡＢ）と、有機溶媒としてのＮ−メチル−２−ピロリドン（ＮＭＰ）とを混合して、正極ペースト（例１〜１０）を調製した。このとき、Ｌｉ３ＰＯ４を除く固形分量全体（すなわち、ＬｉＮｉ１／３Ｃｏ１／３Ｍｎ１／３Ｏ２とＰＶｄＦとＡＢとの合計）に対するＬｉ３ＰＯ４の含有割合は０．８８〜８．８質量部とした。
【００３４】
【表１】
2019040684.tif 000003
【００３５】
＜正極ペーストの粘度測定＞
上記調製した正極ペーストの一部を採取し、Ｅ型粘度計（回転速度：２０ｒｐｍ）を用いて、２５℃の温度環境下で粘度を測定した。次に、これを２５℃の温度環境下で３日間（７２時間）保管した後、再び同じように粘度を測定した。そして、調製直後の正極ペーストの粘度を基準（１００％）として、３日間保管後の正極ペーストの粘度減少率（減粘率）を算出した。結果を表１に示す。
【００３６】
図１（Ａ）は、例１〜１０の正極ペーストの減粘率を比較したグラフである。
表１および図１（Ａ）に示すように、Ｌｉ３ＰＯ４の不純物が３．５ｐｐｍ未満である例１，２では、保管後の正極ペーストの粘度が、正極の作製が困難なレベルにまで低下していた。
これに対して、Ｌｉ３ＰＯ４の不純物が３．５ｐｐｍ以上である例３〜１０では、保管後の正極ペーストに粘度の変化が認められず、減粘が抑制されていた。すなわち、Ｌｉ３ＰＯ４の不純物を３．５ｐｐｍ以上とすることで、正極ペーストの調製から時間が経過した後でも、正極を安定的に製造することができた。
【００３７】
＜リチウムイオン二次電池の構築＞
まず、上記調製した正極ペーストをアルミニウム箔の表面に塗布し、乾燥させることによって正極を作製した。次に、上記作製した正極と、負極活物質としての天然黒鉛を含んだ負極とを、樹脂製のセパレータを介して積層し、電極体を作製した。また、非水電解液として、環状カーボネートと鎖状カーボネートとを含む混合溶媒中に、リチウム塩としてのＬｉＰＦ６を１ｍｏｌ／Ｌの濃度となるように溶解させたものを用意した。そして、上記電極体と上記非水電解液とを電池ケースに収容し、４Ｖ級のリチウムイオン二次電池（例１〜１０）を構築した。
【００３８】
＜初期充放電＞
次に、各リチウムイオン二次電池に対して、２５℃の温度環境下で、以下の充放電操作：（ｉ）電池電圧が４．１Ｖとなるまで０．２Ｃのレートで定電流充電した後、電流が０．０１Ｃのレートになるまで定電圧充電する；（ｉｉ）電池電圧が３．０Ｖとなるまで０．２Ｃのレートで定電流放電した後、電流が０．０１Ｃのレートになるまで定電圧放電する；を、計３サイクル繰り返した。
【００３９】
＜電池のＩＶ抵抗測定＞
２５℃の温度環境下で、上記初期充放電後のリチウムイオン二次電池をＳＯＣ（State of Charge）６０％の状態に調整した。次に、２５℃の温度環境下で、ＳＯＣ６０％に調整した電池に対して１０Ｃのレートで１０秒間の定電流放電を行い、電圧降下量を測定した。次に、かかる電圧降下量を放電電流値で除して、初期のＩＶ抵抗を算出した。
次に、２５℃の温度環境下で、リチウムイオン二次電池をＳＯＣ８０％の状態に調整した。次に、ＳＯＣ８０％に調整したリチウムイオン二次電池を、温度６０℃の恒温槽内で３０日間保存した。３０日後、リチウムイオン二次電池を恒温槽から取り出し、初期の場合と同様にして、高温保存試験後のＩＶ抵抗を算出した。
そして、初期のＩＶ抵抗に対する高温保存試験後のＩＶ抵抗の増加率（ＩＶ抵抗増加率）を算出した。結果を表１に示す。
【００４０】
図１（Ｂ）は、例１〜１０の高温保存後のＩＶ抵抗増加率を比較したグラフである。
表１および図１（Ｂ）に示すように、Ｌｉ３ＰＯ４の不純物が４００ｐｐｍを超える例９，１０では、高温保存後の電池の抵抗が顕著に増大していた。この理由は定かではないが、電池を高温保存することで、Ｌｉ３ＰＯ４から不純物が徐々に溶けだし、負極の表面等に析出したことが考えられる。
これに対して、Ｌｉ３ＰＯ４の不純物が４００ｐｐｍ以下である例１〜８では、高温保存後の電池の抵抗に変化が認められなかった。すなわち、Ｌｉ３ＰＯ４の不純物を４００ｐｐｍ以下とすることで、優れた高温耐久性を実現することができた。
【００４１】
以上、本発明を詳細に説明したが、上記実施形態および試験例は例示にすぎず、ここに開示される発明には上述の具体例を様々に変形、変更したものが含まれる。
【図１】
2019040684.tif 000004